СПОСОБ ИЗГОТОВЛЕНИЯ УЛУЧШЕННОЙ ЭЛЕКТРОТЕХНИЧЕСКОЙ ПОЛОСОВОЙ СТАЛИ

1. Способ изготовления электротехнической полосовой стали, прежде всего покрытой окисью железа стальной полосы для применения в качестве электротехнической листовой стали для электротехнической промышленности, при этом в непрерывном процессе отжига полосу листовой стали при входе из зоны старения в зону завершающего охлаждения с температурой между 450°С и 550°С вводят в камеру обработки и подают туда концентрацию кислорода в диапазоне между 0,05% и 0,2% от концентрации кислорода, измеренной в зоне завершающего охлаждения, при этом точка росы воды устанавливается на ниже -10°С, а атмосфера печи является восстановительной.
2. Способ по п.1, отличающийся тем, что способ осуществляют так, что образующийся на поверхности электротехнической полосовой стали оксидный слой имеет толщину менее 150 нм.
3. Способ по п.1, отличающийся тем, что толщину оксидного слоя устанавливают на менее или равной 100 нм.
4. Способ по п.2, отличающийся тем, что толщину оксидного слоя устанавливают на менее или равной 100 нм.
5. Способ по одному из предшествующих пунктов, отличающийся тем, что соотношение Fe3O4 к Fe2O3 в оксидном слое составляет по меньшей мере 9:1.
6. Способ по одному из пп.1-4, отличающийся тем, что способ в завершающей зоне охлаждения осуществляют в установке рекристаллизационного отжига.
7. Способ по одному из пп.1-4, отличающийся тем, что точка росы устанавливается на менее -40°С.
8. Электротехническая полосовая сталь для применения в электротехнической промышленности в качестве листа пакета железа якоря для пакетов сердечника якоря и подобного, изготовленная, прежде всего, согласно способу по одному из предшествующих пунктов, отличающаяся тем, что полоса электротехнической листовой стали на поверхности имеет оксидный слой, при этом оксидный слой содержит более 90% Fe3O4.
9. Электротехническая полосовая сталь по п.8, отличающаяся тем, что толщина покрытия оксидных слоев меньше или равна 150 нм.
10. Электротехническая полосовая сталь по п.8 или 9, отличающаяся тем, что толщина покрытий оксидных слоев меньше или равна 100 нм.
11. Применение электротехнической листовой стали по одному из предшествующих пп.8-10, изготовленной согласно способу по одному из пп.1-7 для изготовления шихтованных пакетов активной стали с изолированными друг от друга листами для статоров и роторов электродвигателей, генераторов и подобного.